(57)【要約】  本発明の対象は、熱可塑的用途のためのポリマー組成物における、低温柔軟化を向上させるため、および／または耐久性を向上させるための、可塑剤としてのジイソノニルテレフタレート（ＤＩＮＴ）の使用である。【特許請求の範囲】
【請求項１】
熱可塑的用途のためのポリマー組成物における、低温柔軟化を向上させるため、および／または耐久性を向上させるための、可塑剤としてのジイソノニルテレフタレート（ＤＩＮＴ）の使用。
【請求項２】
前記組成物が床被覆材、屋根用フィルムまたは屋根用メンブレンおよびケーブル外被の製造に使用されることを特徴とする、請求項１記載の使用。
【請求項３】
前記組成物がポリ塩化ビニル、ポリ塩化ビニリデンおよびそのコポリマーまたはポリアルキルメタクリレート（ＰＡＭＡ）からなる群から選択された、少なくとも１つのポリマーを含有することを特徴とする、請求項１または２記載の使用。
【請求項４】
前記ポリマーはポリ塩化ビニルであることを特徴とする、請求項３記載の使用。
【請求項５】
前記ポリマーは、塩化ビニルと、塩化ビニリデン、ビニルアセテート、ビニルプロピオネート、ビニルブチレート、ビニルベンゾエート、メチルアクリレート、エチルアクリレートまたはブチルアクリレートからなる群から選択された、１つ以上のモノマーとのコポリマーであることを特徴とする、請求項３記載の使用。
【請求項６】
前記組成物中のジイソノニルテレフタレート（ＤＩＮＴ）の量は、ポリマー１００質量部当たり５〜９０質量部であることを特徴とする、請求項１から５までのいずれか１項に記載の使用。
【請求項７】
前記組成物中には、テレフタル酸ジイソノニルエステルを除く他のさらなる可塑剤が含有されていることを特徴とする、請求項１から６までのいずれか１項に記載の使用。
【請求項８】
前記組成物はさらなる可塑剤を含有し、その際に、使用されるさらなる可塑剤対ジイソノニルテレフタレートの質量比は、１：２０〜２：１であることを特徴とする、請求項１から７までのいずれか１項に記載の使用。
【請求項９】
前記組成物は、懸濁液ＰＶＣを含有することを特徴とする、請求項１から８までのいずれか１項に記載の使用。
【請求項１０】
前記組成物は、充填剤、顔料、熱安定剤、酸化防止剤、粘度調節剤および滑剤からなる群から選択された添加剤を有することを特徴とする、請求項１から９までのいずれか１項に記載の使用。
【請求項１１】
請求項１から１０までのいずれか１項に記載のポリマー組成物を含有する、熱可塑的加工によって製造されたプラスチック製品において、ねじり振動分析またはＤＭＴＡによって測定された、前記ポリマー組成物のガラス転移温度が最大−３０℃、特に−４５〜−３０℃の範囲内にあることを特徴とする、前記プラスチック製品。
【請求項１２】
ジイソノニルテレフタレートを含有するポリマー組成物において、前記組成物がジイソノニルテレフタレートの代わりにＣ１０フタレートを含有する同じ組成物よりも低い揮発性を有することを特徴とする、前記ポリマー組成物。
【発明の詳細な説明】
【技術分野】
【０００１】
本発明の対象は、熱可塑的用途のためのポリマー組成物における、低温柔軟化を向上させるため、および／または耐久性を向上させるための、可塑剤としてのジイソノニルテレフタレート（ＤＩＮＴ）の使用である。
【０００２】
ポリ塩化ビニル（ＰＶＣ）は、経済的に最も重要なポリマーの１つであり、かつ硬質ＰＶＣとして、ならびに軟質ＰＶＣとして、多様な用途において使用されている。重要な使用分野は、例えば異形成形材、床被覆材、壁紙ならびに人工皮革である。弾性率を向上させるために、ＰＶＣには、可塑剤が添加される。この可塑剤には、通常の可塑剤、例えばフタル酸エステル、例えばジ−２−エチルヘキシルフタレート（ＤＥＨＰ）、ジイソノニルフタレート（ＤＩＮＰ）およびジイソデシルフタレート（ＤＩＤＰ）が属する。現在では、さらなる可塑剤として、シクロヘキサンジカルボン酸エステル、例えばジイソノニルシクロヘキサンカルボン酸エステル（ＤＩＮＣＨ）が知られている。また、さらに、それとは別に、特定のテレフタレート、例えばジ−２−エチルヘキシル−テレフタレート（ＤＥＨＴ）が使用される。
【０００３】
可塑剤を選択するための本質的な解決の判断基準は、相応する最終用途における、例えば相応するプラスチック成形体における、または相応するプラスチック製品における当該可塑剤の耐久性である。可塑剤の耐久性は、とりわけ、可塑剤の移行傾向および相応するポリマーマトリックス中への可塑剤の揮発性または相応するポリマーマトリックスからの可塑剤の揮発性によって決定される。プラスチック製品からの蒸発によって放出される可塑剤の割合ができるだけ僅かなままであるようにするために、一般に、できるだけ僅かな揮発性を達成することに努力すべきである。これは、前記材料にとって、殊に当該材料が高められた負荷（すなわち、室温と比較して高められた使用温度）に晒される場合にも、機械的性質は、一定のままであるという結果となる。
【０００４】
揮発性は、一面で、可塑剤自体の沸点から定めることができるが、しかし、前記可塑剤を用いて製造されたＰＶＣ製品の質量損失を、高めた温度での貯蔵後に測定することによって定めることもできる。電気ケーブルのための絶縁材料または外被材料としての使用には、軟質ＰＶＣを含有する配合物が使用される。ここで、相応する配合物については、安全上の理由から、揮発性、機械的性質および電気的性質に関連して、ならびに例えば熱安定性にも関連して高度な要件が課されている。前記要件は、たいていの場合に国内規格または国際規格、例えばＤＩＮ  ＥＮ  ５０３６３−４−１（ＶＤＥ  ０２０７−３６３−４−１）、ＤＩＮ  ＥＮ  ５０３６３−３（ＶＤＥ  ０２０７−３６３−３）または例えばＵＬ標準（Ｕｎｄｅｒｗｒｉｔｅｒｓ  Ｌａｂｏｒａｔｏｒｉｅｓ）によって規定されている。前記要件には、被覆ケーブルおよび外被ケーブルが良好な低温柔軟化を示し、すなわち、低い温度でも柔軟性のままであり、かつ脆くならないことも属する。高度な耐久性および良好な低温柔軟性は、例えばＰＶＣチューブおよびＰＶＣメンブレン（例えば、屋根用メンブレン）のため、ならびにＰＶＣ床被覆材のための熱可塑性コンパウンドの別の使用分野においても極めて重要である。
【０００５】
従って、本発明の工業的課題は、相応する最終的用途における高度な耐久性およびそれに応じて、僅かな移行傾向および揮発性を有し、ならびに全面的に前記使用分野の機械的要求および電気的要求に適う、熱可塑的用途に対する組成物における可塑剤として使用するための化合物を提供することである。
【０００６】
刊行物（Ｓｏｃ．  Ｐｌａｓｔ．Ｅｎｇ．におけるＢｅｅｒｌｅｒ，Ｔｅｃｈ．Ｐａｐ．（１９７６），２２，６１３−６１５）の記載から、テレフタレートの使用技術的性質が１個のＣ原子だけがより長い側鎖を有する、相応するフタレートに使用技術的性質に似ていることは、公知である。すなわち、例えばジ−２−エチルヘキシルテレフタレート（ＤＥＨＴ、Ｃ８テレフタレート）とＤＩＮＰ（Ｃ９フタレート）が比較的似ている挙動を取る。
【０００７】
ＷＯ  ２００９／０９５１２６には、一定の分岐度を有する、テレフタル酸のジイソノニルエステルが記載されている。前記テレフタル酸のジイソノニルエステルは、とりわけ、この生成物が低いガラス転移温度を有しかつ一定の温度間隔で液状であるので、可塑剤またはプラスチック中の可塑剤組成物の一部分、またはプラスチック成分として使用可能であることが主張されている。しかし、この方法によって、唯一の実施例につき、良好に加工しうるプラスチゾルを得ることができることだけが示された。しかしながら、プラスチゾルは、可塑剤とポリマー（と任意に別の添加剤）の流動性混合物であるにすぎず、当該プラスチゾルは、いまだに「ゲル化」されず、したがって、可塑化されたプラスチックではない。従って、特定の用途に対する適性についての供述を推論することはできない。
【０００８】
原理的には、同族体列内の可塑剤の揮発性は、分子量の増加と共に減少し、すなわち、同時に高められた使用温度の際に当該可塑剤の一般的な使用可能性は増大することが当てはまる。従って、様々な高い使用温度を有する用途には、異なる可塑剤を選択することが必要である。
【０００９】
数多くの刊行物の記載から、ＰＶＣ製品（例えば、ＰＶＣフィルム）の質量損失によって決定される、ジ−エチルヘキシル−テレフタレート（ＧＥＨＴ）の揮発性は、可塑剤としてジ−イソノニル−（オルト）フタレート（ＤＩＮＰ）を含む相応する製品よりも高いことが知られている。
【００１０】
従って、ジ−イソノニル−テレフタレート（ＤＩＮＴ）とＣ１０−（オルト）フタレート、例えば標準的に高められた使用温度を用いて使用されるジ−プロピルヘプチル−（オルト）フタレート（ＤＰＨＰ）またはジ−イソデシル−（オルト）フタレート（ＤＩＤＰ）とを比較した場合には、Ｃ９テレフタレートはより高い揮発性を有することを予想することができた。
【００１１】
しかし、本発明の範囲内で、ジ−イソノニル−テレフタレート（ＤＩＮＴ）を可塑剤として含む、プラスチック製品、殊にＰＶＣ製品、例えばＰＶＣフィルム、ＰＶＣ被覆ケーブル、ＰＶＣ外被ケーブル等は、可塑剤としてのＤＩＤＰまたはＤＰＨＰの同じ質量割合を含む相応するプラスチック製品よりも僅かな質量損失を、より高い温度での貯蔵後に有することが見い出された。
【００１２】
それによって、卓越した材料特性（とりわけ、高められた使用温度での明らかに僅かな質量損失）を有し、かつ同時にオルト−フタレートを含まないプラスチック製品を提供することができ、その際にジ−イソノニル−テレフタレートの製造のために、工業的に大量に使用可能なアルコールが使用される。従って、イソノニルアルコールエステルは、これまでより高価なＣ１０アルコールエステルのために留保されてきた用途を開放する。
【００１３】
熱可塑的用途のための可塑剤としてのジイソノニルテレフタレート（ＤＩＮＴ）の使用は、公知技術水準から公知の可塑剤と比較して、得られたプラスチック製品、殊にＰＶＣ製品、例えば被覆ケーブルおよび外被ケーブルが特に低いガラス転移温度を示し、ひいては良好な低温柔軟化を示すという、さらなる利点を有する。
【００１４】
さらなる利点は、本発明によるテレフタル酸エステルの高度な耐久性によって、高められた温度でも室内空気およびハウスダストの可塑剤負荷率が著しく減少されうることである。これは、殊に床被覆材およびＰＶＣメンブレン（例えば、屋根用フィルムおよび屋根用メンブレン）にとって特に重要なことである。
【００１５】
従って、本発明の対象は、熱可塑的用途のためのポリマー組成物における、低温柔軟化を向上させるため、および／または耐久性を向上させるための、可塑剤としてのジイソノニルテレフタレート（ＤＩＮＴ）の使用である。
【００１６】
その際に、熱可塑的用途とは、成形が加工温度（１３０〜２８０℃、有利に１５０〜２５０℃）の際に行なわれる、全ての使用であると解釈される。熱可塑的加工法の例は、カレンダー加工法、押出法、射出成形法、スラッシュ成形法等である。全ての場合において、それぞれ粉末混合物または粒質物は、溶融液中での加工によって所望の形にもたらされる。更に、加工温度の場合には、溶融された一次粒子が微細に分散され、かつ冷却後に十分に均一な物質が生じる、いわゆる可塑化工程が行なわれる。
【００１７】
好ましい実施態様において、ジイソノニルテレフタレート（ＤＩＮＴ）は、組成物中の可塑剤として床被覆材、異形成形材、屋根用フィルムまたは屋根用メンブレン（Ｄａｃｈｂａｈｎｅｎ）、絶縁ケーブルおよび外被ケーブルのために使用される。更に、ＤＩＮＴは、有利に組成物中で、チューブおよび容器のために、殊に液体、例えば水、血液、輸液の貯蔵および輸送に使用されることができ、しかも、飲料の貯蔵および輸送にも使用されることができる。医学的分野からのチューブおよび／または容器のための相応する処方物の例は、ドイツ連邦共和国実用新案登録第２０２０１０００４３８６号明細書Ｕ１中に記載されている。ここで、低温柔軟化を向上させることは、有利である。それというのも、数多くの栄養溶液または保存血液は、比較的長時間貯蔵され、その際容器は、脆化してはならない。更に、数多くの適用されるもの、例えばチューブ、プール用膜材および異形成形材が屋外で使用され、屋外で当該の適用されるものは、夏期において高い温度に晒され、かつ冬期において低い温度に晒され、したがって、高度に低温柔軟化にすることが有利であるが、しかし、低い揮発性も有利である。
【００１８】
ジイソノニルテレフタレート（ＤＩＮＴ）が本発明によれば、可塑剤として使用される、熱可塑的用途のための組成物は、少なくとも１つのポリマーを含み、かつ熱可塑的加工の前に、殊に有利に固体（例えば、乾燥混合物／ドライブレンド、粉末、粒質物）として存在する。
【００１９】
好ましい実施態様において、本発明により使用すべき組成物中に含まれているポリマーは、ポリ塩化ビニル（ＰＶＣ）、ポリ塩化ビニリデン（ＰＶＤＣ）、ポリビニルブチレート（ＰＶＢ）またはポリアルキルメタクリレート（ＰＡＭＡ）である。
【００２０】
さらなる好ましい実施態様において、前記ポリマーは、塩化ビニルと、塩化ビニリデン、ビニルアセテート、ビニルプロピオネート、ビニルブチレート、ビニルベンゾエート、メチルアクリレート、エチルアクリレートまたはブチルアクリレートからなる群から選択された、１つ以上のモノマーとのコポリマーであることができる。
【００２１】
好ましくは、前記組成物中のテレフタル酸ジイソノニルエステルの量は、ポリマー１００質量部当たり５〜１５０質量部、有利に１０〜１００質量部、特に有利に１５〜９０質量部、殊に有利に２０〜８０質量部である。
【００２２】
前記組成物中には、テレフタル酸ジイソノニルエステルを除いて、例えば意図的に最終製品の加工特性または性質が調節されていてよい、任意に他のさらなる可塑剤が含まれていてよい。
【００２３】
前記可塑剤は、例えば次の一覧から選択されていてよい：有利にアルキル鎖中に４〜１３個のＣ原子を有する（オルト）フタル酸ジアルキルエステル；有利に側鎖中に４〜１０個のＣ原子を有するトリメリット酸トリアルキルエステル；有利に４〜１３個のＣ原子を有するアジピン酸ジアルキルエステル；それぞれ有利に側鎖中に４〜８個のＣ原子、殊に４〜７個のＣ原子を有するテレフタル酸ジアルキルエステル；１，２−シクロヘキサン二酸アルキルエステル、１，３−シクロヘキサン二酸アルキルエステルおよび１，４−シクロヘキサン二酸アルキルエステル、この場合好ましくは、それぞれ有利に側鎖中に４〜１３個の炭素原子を有する１，２−シクロヘキサン二酸アルキルエステル；グリコールのジ安息香酸エステル；特に８〜２２個のＣ原子を含むアルキル基を有する、フェノールのアルキルスルホン酸エステル；ポリマー可塑剤（殊に、ポリエステルを基礎とする）、グリセリンエステル、遊離ＯＨ基もしくはカルボキシル化されたＯＨ基および例えば４〜９個のＣ原子のアルキル基を有するクエン酸トリエステル、Ｃ原子数４〜１８のアルキル基を有するアルキルピロリドン誘導体ならびに特にアルキル鎖中に７〜１３個のＣ原子を有する安息香酸アルキルエステル。全ての場合に、アルキル基は、線状であってもよいし、分枝鎖状であってもよく、かつ同一でも異なっていてもよい。
【００２４】
特に有利には、本発明により使用すべき混合物においては、オルト−フタレートは、さらなる可塑剤として使用されない。
【００２５】
さらなる可塑剤が使用される場合には、使用される、さらなる可塑剤対ジイソノニルテレフタレートの質量比は、特に１：２０〜２：１である。
【００２６】
更に、本発明により使用すべき組成物が１つ以上のＰＶＣタイプを含むことは、好ましい。殊に有利には、本発明による使用すべき組成物は、１つ以上の懸濁液ＰＶＣを有し、当該懸濁液ＰＶＣのＫ値（フィッケンチャーの定数）として記載された分子量は、６０〜９０、特に有利に６５〜８５である。
【００２７】
更に、本発明により使用すべき組成物は、化学的性質、機械的性質または加工技術的性質の最適化のために、殊に充填剤、顔料、熱安定剤、酸化防止剤、ＵＶ安定剤、潤滑剤または滑剤、難燃剤、帯電防止剤、殺生剤、耐衝撃改良剤、発泡剤、（高分子量）加工助剤、蛍光増白剤等からなる群から選択された添加剤を含むことができる。
【００２８】
熱安定剤は、とりわけＰＶＣの加工中および／または加工後に分離された塩酸を中和し、かつポリマーの熱分解を阻止する。熱安定剤として、例えばＣａ／Ｚｎ、Ｂａ／Ｚｎ、Ｐｂ、Ｓｎまたは有機化合物（ＯＢＳ）、ならびに酸結合性の層状ケイ酸塩、例えばハイドロタルサイトを基礎とする、固体または液体の形の全ての通常のポリマー安定剤、殊に通常のＰＶＣ安定剤がこれに該当する。本発明により使用すべき混合物は、熱安定剤のポリマー１００質量部当たり０．５〜１０質量部、有利に０．８〜５質量部、特に有利に１．０〜４質量部の含量を有することができる。
【００２９】
同様に、軟化作用を有する、いわゆる補助安定剤、殊にエポキシ化された植物油が使用されてよい。殊に有利には、エポキシ化された亜麻仁油またはエポキシ化されたダイズ油が使用される。
【００３０】
酸化防止剤は、たいてい、当該酸化防止剤が例えば生じるラジカルと共に安定した錯体を形成することにより、例えば高エネルギービームによって引き起こされるラジカルポリマー分解を意図的に阻止する物質である。殊に、立体障害アミン、いわゆるＨＡＬＳ安定剤は、立体障害フェノール、ホスファイト、ＵＶ吸収剤、例えばヒドロキシベンゾフェノン、ヒドロキシフェニルベンゾトリアゾールおよび／または芳香族アミンを含んでいる。本発明による組成物中に使用するのに適した酸化防止剤は、例えば「Ｈａｎｄｂｏｏｋ  ｏｆ  Ｖｉｎｙｌ  Ｆｏｒｍｕｌａｔｉｎｇ」（編者：Ｒ．Ｆ．Ｇｒｏｓｓｍａｎ；Ｊ．Ｗｉｌｅｙ  ＆  Ｓｏｎｓ；Ｎｅｗ  Ｊｅｒｓｅｙ  （ＵＳ）２００８）中にも記載されている。本発明による発泡性混合物中の酸化防止剤の含量は、殊に、ポリマー１００質量部当たり最大１０質量部、有利に最大８質量部、特に有利に最大６質量部、殊に有利に０．０１〜５質量部である。
【００３１】
滑剤は、ＰＶＣ粒子の間で有効になり、かつ混合、可塑化および変形の際に摩擦力に抵抗する。この滑剤は、使用される加工機の（金属）表面に対して熱可塑性材料の付着挙動を調節するために、使用されてもよい。
【００３２】
顔料として、無機顔料ならびに有機顔料が使用されてよい。本発明による使用すべき組成物中の顔料の含量は、ポリマー１００質量部当たり最大１０質量％、有利に０．０１〜５質量％、特に有利に０．１〜３質量％である。無機顔料の例は、ＴｉＯ2、ＣｄＳ、ＣｏＯ／Ａｌ2Ｏ3、Ｃｒ2Ｏ3である。公知の有機顔料は、例えばアゾ染料、フタロシアニン顔料、ジオキサジン顔料ならびにアニリン顔料である。
【００３３】
難燃剤として、例えば三酸化アンチモン、燐酸エステル、クロロパラフィン、臭素化合物、水酸化アルミニウム、ホウ素化合物、三酸化モリブデンまたはフェロセンが使用されてよい。好ましくは、三酸化アンチモン、水酸化アルミニウムもしくは燐酸エステルまたは別の、例えば水を分離する化合物が使用される。難燃剤は、引火性を低減させ、かつ任意に燃焼の際に煙の発生を減少させることもできる。本発明による組成物は、ポリマー１００質量部当たり１２０質量部まで、有利にポリマー１００質量部当たり０．０１〜２５質量部の割合を含むことができる。
【００３４】
本発明により使用すべき混合物は、公知技術水準に相応する充填剤を含有することができる。このような充填剤の例は、鉱物材料および／または合成材料および／または天然材料、有機材料および／または無機材料、例えば酸化カルシウム、酸化マグネシウム、炭酸カルシウム、硫酸バリウム、二酸化ケイ素、層状ケイ酸、工業用カーボンブラック、ビチューメン、木材（例えば、粉末状化された、粒質物、マイクロ粒質物、繊維等）、紙、天然繊維および／または合成繊維等である。
【００３５】
特に有利には、使用される充填剤少なくとも１つは、炭酸カルシウムまたは炭酸カルシウムマグネシウムである。
【００３６】
本発明による使用すべき組成物は、様々な方法で製造することができる。しかし、たいてい、前記組成物は、全ての成分を適当な混合容器中で高められた温度で強力に混合することによって製造される。この場合、ＰＶＣ粉末は、約８０℃までの温度で機械的に、すなわち例えば流動ミキサー、ターボミキサー、トラフ形ミキサーまたはベルトコンベアミキサー中で可塑剤および別の成分と混合される。この場合、前記成分は、同時にか、または有利に順次に添加される（Ｅ．Ｊ．Ｗｉｃｋｓｏｎ，"Ｈａｎｄｂｏｏｋ  ｏｆ  ＰＶＣ  Ｆｏｒｍｕｌａｔｉｎｇ"，Ｊｏｈｎ  Ｗｉｌｅｙ  ａｎｄ  Ｓｏｎｓ，１９９３，第７４７頁以降参照）。最初に、こうして可塑剤は、ＰＶＣ粒の空隙内に侵入して接着する。混合温度が経過するにつれて、可塑剤は、ＰＶＣ粒が集まっている、一次粒子の空隙内に吸収され、かつ結合して吸着される。このプロセスの結果は、たいてい流動性の乾燥粉末であり、これは、ＰＶＣ乾燥混合物またはドライブレンドと呼称される。本発明による使用すべき組成物は、特に有利に、ポリ塩化ビニルまたはポリ塩化ビニリデンまたはポリメチルメタクリレートまたはそのコポリマーの群から選択された少なくとも１つのポリマーを含有する、製品、半製品および／または成形体の製造に使用されてよい。このような製品として、例えば床被覆材、屋根用フィルムまたは屋根用メンブレン、建築用保護フィルム、および外被ケーブルおよび絶縁線材を挙げることができる。
【００３７】
可塑剤それ自体が低いガラス転移温度を有する可塑剤を使用する場合、および／または高い可塑剤の割合で作業する場合には、たいてい、本発明による組成物には、特に良好な（すなわち、低い）ガラス転移温度が達成されうる。ＰＶＣと可塑剤を混合してドライブレンドにする場合には、たいてい、使用される成分のガラス転移温度を測定することができるが、しかし、なお、熱可塑的加工後の「完成した軟質ＰＶＣ」のガラス転移温度は、測定することができない。従って、低温柔軟化（Ｋａｅｌｔｅｆｌｅｘｉｂｉｌｉｓｉｅｒｕｎｇ）の品質の良さを判断するために、加工されたプラスチック製品または半製品のガラス転移温度を測定することは、重要なことである。ねじり振動解析（Ｔｏｒｓｉｏｎｓｓｃｈｗｉｎｇｕｎｇｓｎａｎａｌｙｓｅ）は、最も適した測定方法とみなされ、それというのも、ここでは、結果の高い再現可能性が与えられており、かつ明らかに規定されたガラス転移点を認識できるからである。
【００３８】
軟質ＰＶＣのガラス転移温度を熱量測定法、例えば示差走査熱量測定（ＤＳＣ）により測定する場合には、ガラス転移は、極めて僅かな加熱着色に基づいてしばしば劣悪に認識できるにすぎないかまたは認識不可能である。
【００３９】
本発明による組成物を加工することによって製造された試験体は、殊に−７０℃〜＋１０℃の範囲内、有利に−６０℃〜−５℃の範囲内、特に有利に−５０℃〜−２０℃の範囲内、殊に有利に−４５℃〜−３０℃の範囲内にガラス転移温度を有する。
【００４０】
更に、ＤＩＮＴを使用して、相応するフタレートを用いてかまたは１個のＣ原子だけがより長い側鎖を有するフタレートを用いるよりも明らかに減少された揮発性および部分的に明らかにより高い体積抵抗、ひいては改善された絶縁効果を達成することができる。
【００４１】
一方の側での低いガラス転移温度と別の側での僅かな揮発性との組合せは、殊に最終製品が低い温度ならびにより高い温度に晒される使用の場合に重要である。
【００４２】
ここでは、特に屋外に、または地面に敷設されたケーブルを挙げることができる。それというのも、このケーブルは、一面で冬期の温度でも脆化してはならないが、しかし、電流伝達によって必然的に高い温度を、言うに値する程の質量損失、ひいては絶縁に対する性能の損失なしに克服しなければならないからである。
【００４３】
しかし、屋外で使用するための別の工業用製品、例えばチューブ、異形成形材、ジオフィルム（Ｇｅｏｆｏｌｉｅｎ）、トラック（ＬＫＷ）のターポリン、包装用フィルムは、ＤＩＮＴの使用によって、有利に調節することができる。
【００４４】
次の実施例につき、本発明を詳説する。
【実施例】
【００４５】
実施例
本発明による組成物中で使用するためのジイソノニルテレフタレートの製造は、ＷＯ  ２００９／０９５１２６の記載により、Ｅｖｏｎｉｋ  Ｏｘｅｎｏ  ＧｍｂＨ社のイソノナノールを使用して実施された。
【００４６】
様々な可塑剤は、たいてい、種々の効率を示し、すなわちＤＩＮ  ５３５０５によるショアーＡ硬度により測定された、測定された硬度の調節には、種々の量の可塑剤が必要とされる。より良好な比較可能性のために、予備試験によって、ほぼ同じ硬度の達成に必要とされる、可塑剤の量を測定した。相応する可塑剤の量は、第１表中に記載されている。
【００４７】
１．試験体の製造
最初に、ドライブレンド混合物をブラベンダープラスチコーダー（Ｂｒａｂｅｎｄｅｒ  Ｐｌａｓｔｉｃｏｒｄｅｒ）中で予め混合した。固体成分を８８℃に温度調節した後、液状成分（組成、第１表参照）を添加し、かつ混合容器中で８８℃で２０分間均一化した。引続き、この混合物を油加熱したカレンダー（Ｃｏｌｌｉｎ社、タイプ「Ｗ  １５０  ＡＰ」）上で可塑化し、かつ加工して圧延シートにした。２個のロールの温度は、それぞれ１６５℃であった。圧延時間は、５分であった。次に、冷却された圧延シートをＣｏｌｌｉｎ社の実験室用プレス機中で次のように厚さ１ｍｍの板に圧縮した：温度を１７０℃に調節し、前記シートを最初に５バールの加圧圧力で１分間および次に２００バールで２分間圧縮した。引続き、プレス板を２００バールで５分間内に４０℃に冷却した。
【００４８】
ショアーＡ硬度の測定のための試験体を製造するために、厚さ２ｍｍの板を製造し、それぞれその中から３枚を積み重ね、その後に実施例２の記載により測定した。
【００４９】
処方物：（全て質量部での記載）
【表１】
2013543919.tif 000002
【００５０】
２．ショアーＡ硬度の測定
測定それ自体をＤＩＮ  ５３５０５によりＺｗｉｃｋ−Ｒｏｅｌｌ社のショアーＡ測定機器を用いて実施し、測定値をそれぞれ３秒後に読み取った。それぞれの試験体につき、３回の異なる測定を様々な位置（縁部領域ではない）で実施し、かつそれぞれ測定値を記録した。
【００５１】
【表２】
2013543919.tif 000003
【００５２】
全てのショアー硬度は、９１±１の間隔で変動し、すなわち当該方法の測定精度の範囲内で変動し、したがって、実際に同一のものと見なすことができる。
【００５３】
３．試験体についての揮発性の測定
厚さ１ｍｍの試験板から、円形の試験体を打抜き、標準気候（２３℃、５０％の相対空気湿度）内で加工の条件に合わせ、その後に１００℃で７日間、空気循環キャビネット中で貯蔵し、その後に再び上記と同様に加工の条件に合わせ、かつ再計量した。次に、貯蔵開始前の質量に対する質量差を求めた。
【００５４】
【表３】
2013543919.tif 000004
【００５５】
４．比体積抵抗の測定
次の測定をＤＩＮ  ＩＥＣ  ６００９３（ＶＤＥ  ０３０３  第３０部）により実施した。
【００５６】
【表４】
2013543919.tif 000005
【００５７】
ＤＥＨＴは、実際に体積抵抗の際の良好な結果を示すが、しかし、揮発性における弱化を示す。それに反して、ＤＩＮＴは、体積抵抗の場合ならびに揮発性の場合に標準可塑剤ＤＰＨＰおよびＤＩＤＰよりも良好な結果を示す。
【００５８】
５．冷時における挙動
低温柔軟性の測定のために、試験体を、ねじり振動解析（Ｔｏｒｓｉｏｎｓｓｃｈｗｉｎｇｕｎｇｓｎａｎａｌｙｓｅ）により測定した。厚さ１ｍｍのシートから長さ６０ｍｍ、幅８０ｍｍおよび厚さ１ｍｍの断片を打抜き、前記断片から、タイプＭＹＲＥＮＮＥ  ＡＴＭ  ＩＩＩのねじり振子においてＤＩＮ  ＥＮ  ＩＳＯ  ６７２１（第２部）により−１００℃〜＋１００℃の温度および１ｓ-1の周波数でそれぞれ貯蔵弾性率Ｇ’および損失弾性率Ｇ’’を測定した。
【００５９】
Ｇ’’の最大から、ガラス転移温度ＴGを測定した。これは、低い温度での柔軟性のための基準である。
【００６０】
前記試験体のガラス転移温度は、第５表中にリストアップされている。
【００６１】
【表５】
2013543919.tif 000006
【００６２】
ＤＩＮＴを含有する本発明による混合物を使用するＣ１０フタレートと比較して明らかな向上を認識することができ、ＤＥＨＴと比較しても改善が達成される。
【００６３】
相応するフィルムのガラス転移温度で表わされる、極度に低い揮発性、改善された体積抵抗および優れた低温柔軟化を前提として、熱可塑的用途のためのＤＩＮＴの使用は、公知技術水準と比較して明らかな改善を示す。
【国際調査報告】
2013543919.tif 000007
2013543919.tif 000008
2013543919.tif 000009
2013543919.tif 000010
2013543919.tif 000011
2013543919.tif 000012